ДЕНТАЛЬНЫЙ ИМПЛАНТАТ (ВАРИАНТЫ)

Полезная модель относится к области стоматологии, в частности к группе стоматологических имплантатов, предназначенных для имплантации в челюстные кости.
Известен дентальный имплантат, выполненный в виде монолитного титанового конуса, имеющего полированную поверхность, и внутрикостной части, на наружной поверхности которой выполнена упорная резьба с постоянным профилем по всей ее длине, а вершина внутрикостной части закруглена по радиусу 2,5 мм и выполнена с тремя выборками для самонарезания. На наружной поверхности внутрикостной части выполнены дополнительные три вертикальные поверхности для введения в сегмент интеграции дентального имплантата и челюстной кости аутологичных мезенхимальных стволовых клеток [1].
Недостатками данного имплантата являются недостаточная первичная фиксация в костном ложе, отсутствие сквозной пористости, недостаточный остеоиндуктивный потенциал, замедленная интеграция с костной тканью, риск непрогнозируемой малигнизации аутологичных мезенхимальных стволовых клеток, отсутствие демпферных свойств.
1
1
2
2
Известен дентальный имплантат, состоящий из цельнометаллической части, пористой части из металлорезины, отличающийся тем, что / дистальной цельнометаллической части которого на 25-90% шире / проксимальной цельнометаллической части; дистальный отдел цельнометаллической части имеет резьбу; проксимальный отдел цельнометаллической части цилиндрической формы имеет резьбу длиной 1-95% длины проксимальной цельнометаллической части; пористая часть из металлорезины цилиндрической формы имеет размер пор от 5-300 мкм, с демпферными персонифицированными свойствами в интервале давлений (p) 0,1-20 МПа; наружный диаметр пористой части равен диаметру дистальной цельнометаллической части; внутренний диаметр пористой части равен или больше на 1-20% диаметра проксимальной цельнометаллической части; состоит из опорной шайбы с модулем соединения супраструктуры, имеющей центральный канал; состоит из ограничительной гайки с резьбой на внутреннем диаметре, перемещающейся по проксимальной цельнометаллической части, ограничивающей перемещение опорной шайбы с модулем соединения супраструктуры; проксимальная цельнометаллическая часть в концевом отделе имеет шестигранную форму длиной 1-3 мм; модуль соединения супраструктуры выполнен в виде наружного шестигранника [2].
Недостатками данного имплантата являются недостаточная первичная фиксация в костном ложе, недостаточный остеоиндуктивный потенциал, замедленная интеграция с костной тканью.
Известен дентальный имплантат, состоящий из эндоссальной цилиндрический или винтовой частей, апикальная часть которого на глубину не менее 2/3 высоты имплантата выполнена полой и перфорирована системой отверстий; полость в апикальной части заполнена аутотрансплантатом или полость в апикальной части заполнена аллоимплантатом; аллоимплантатом является пористый проницаемый материал (например, углеродный или на основе никелида титана) [3].
Недостатками данного имплантата являются отсутствие демпферных свойств, недостаточная площадь соприкосновения пористой части дентального имплантата с костным ложем в связи с малым объемом перфорированной пористости и наличия полой апикальной части, отсутствие остеоиндукционного потенциала пористого проницаемого аллоимплантата из углеродных материалов или на основе никелида титана, трудности резорбции аутотрансплантата, замедленная интеграция с костной тканью.
Известен дентальный имплантат, состоящий из внутрикостной пористой части в форме цилиндра из металлорезины, внутри цилиндрической полости размещен металлический стержень, винтовой внутрикостный апикальный участок имеет наружный диаметр меньше внутреннего диаметра втулки из металлорезины; втулка из металлорезины покрыта кальций-фосфатной керамикой; промежуточный уплотняющий резьбовой участок имеет диаметр больше внутреннего диаметра втулки из металлорезины и поверхностный самонарезной винтовой участок; шаг резьбы у всех участков выполнен одинаковым или шаг резьбы у уплотняющего участка выполнен меньшим, чем у самонарезных участков [4].
Недостатками данного имплантата являются отсутствие остеоиндукционного потенциала, замедленная интеграция с костной тканью. Данный имплантат взят за прототип.
Целью создания полезной модели обеспечение демпферных свойств, остеоиндуктивного потенциала, повышение биологической совместимости и биологической активности конструкции, первичной стабильности.
Эта цель достигается тем, что во втулку из металлорезины на всю толщину втулки или наружную часть втулки, или внутреннею часть втулки запрессована аутологичная кость или аллогенная кость, или ксеногенная кость, или гидроксиапатит, или иммуномодуляторы, или факторы роста, или морфогенетические белки, или тромбоплазма; в качестве дополнения к запрессованной во втулку из металлорезины аутологичной кости или аллогенной кости, или ксеногенной кости, или гидроксиапатита, или иммуномодуляторов, или факторов роста, или морфогенетических белков, или тромбоплазмы включаются высокомолекулярные соединения, или синтетические полимеры, или полусинтетические полимеры, или биополимеры, или антисептики, или витамины, или антибиотики, или многоатомные спирты, или жирные кислоты; во втулку из металлорезины запрессованы аутологичная кость или аллогенная кость, или ксеногенная кость, или гидроксиапатит, или иммуномодуляторы, или факторы роста, или морфогенетические белки, или тромбоплазма, или высокомолекулярные соединения, или синтетические полимеры, или полусинтетические полимеры, или биополимеры, или антисептики, или витамины, или антибиотики, или многоатомные спирты, или жирные кислоты, отдельно или в комбинации друг с другом.
Сравнение предложенного устройства с другими, известными в области медицины показало его соответствие критериям полезной модели.
Предлагаемое устройство для дентальной имплантации состоит из 1-5 внутрикостных пористых втулок в форме цилиндра из металлорезины, внутри цилиндрической полости размещен металлический стержень, во втулку из металлорезины на всю толщину втулки или наружную часть втулки, или внутреннею часть втулки запрессована аутологичная кость или аллогенная кость, или ксеногенная кость, или гидроксиапатит, или иммуномодуляторы (эстифан, алпизарин, ронколейкин и др.), или факторы роста (PDGF-тромбоцитарный фактор роста, TGF-трансформирующий фактор роста, IGF-инсулиноподобный фактор роста, VEGF-сосудисто-эндотелиальный фактор роста и др.), или морфогенетические белки (костные морфогенетические протеины BMP-2,3,3B,4, CDMP, ОР-1 и др.) или тромбоплазма; или в качестве дополнения к запрессованной во втулку из металлорезины аутологичной кости или аллогенной кости, или ксеногенной кости, или гидроксиапатита, или иммуномодуляторов (эстифан, алпизарин, ронколейкин и др.), или факторов роста (PDGF-тромбоцитарный фактор роста, TGF-трансформирующий фактор роста, IGF-инсулиноподобный фактор роста, VEGF-сосудисто-эндотелиальный фактор роста и др.), или морфогенетических белков (костные морфогенетические протеины ВМР-2,3,3B,4, CDMP, ОР-1 и др.), или тромбоплазмы включаются высокомолекулярные соединения (повидон, ацетат целлюлозы, альгинат натрия и др.), или синтетические полимеры (поливинол, полиэтиленгликоль и др.), или полусинтетические полимеры (метилцеллюлоза, натрий-карбоксиметилцеллюлоза и др.), или биополимеры (коллаген, хитозан и др.), или антисептики (хлоргексидин биглюконата, фурацилин, хлорофиллипт и др.) или витамины (ретинол, токоферол, тиамин и др.) или антибиотики (линкомицина, пенициллин, тетрациклин и др.), или многоатомные спирты (глицерин, сорбит, ксилит и др.), или жирные кислоты (омега-3, омега-6, омега-9 и др.); или во втулку из металлорезины запрессованы аутологичная кость или аллогенная кость, или ксеногенная кость, или гидроксиапатит, или иммуномодуляторы (эстифан, алпизарин, ронколейкин и др.), или факторы роста (PDGF-тромбоцитарный фактор роста, TGF-трансформирующий фактор роста, IGF-инсулиноподобный фактор роста, VEGF-сосудисто-эндотелиальный фактор роста и др.), или морфогенетические белки (костные морфогенетические протеины BMP-2,3,3В,4, CDMP, OP-1 и др.), или тромбоплазма, или высокомолекулярные соединения (повидон, ацетат целлюлозы, альгинат натрия и др.),, или синтетические полимеры (поливинол, полиэтиленгликоль и др.),, или полусинтетические полимеры (метилцеллюлоза, натрий-карбоксиметилцеллюлоза и др.), или биополимеры (коллаген, хитозан и др.), или антисептики (хлоргексидин биглюконата, фурацилин, хлорофиллипт и др.), или витамины (ретинол, токоферол, тиамин и др.), или антибиотики (линкомицина, пенициллин, тетрациклин и др.), или многоатомные спирты (глицерин, сорбит, ксилит и др.), или жирные кислоты (омега-3, омега-6, омега-9 и др.), отдельно или в комбинации друг с другом.
Представленные вещества запрессовываются отдельно или в комбинации друг с другом во втулку из металлорезины на всю толщину втулки путем помещения веществ одновременно с проволокой металлорезины в пресс форму в асептических условиях, с дальнейшим прессованием. В качестве примера технологического процесса на рис 1. и представлен процесс помещения аутологичной кости одновременно с проволокой металлорезины в пресс форму в асептических условиях.
Представленные вещества запрессовываются отдельно или в комбинации друг с другом во внутреннею часть втулки путем размещения представленных веществ по внутреннему диаметру втулки при одновременном погружении их в них центрального пуансона в асептических условиях, с дальнейшим прессованием. В качестве примера технологического процесса на рис 2. представлено направление помещения веществ одновременно с центральным пуансоном и втулкой из металлорезины до погружения пресс форму.
Представленные вещества запрессовываются отдельно или в комбинации друг с другом во втулку из металлорезины на наружную часть втулки путем помещения веществ одновременно со втулкой из металлорезины в пресс форму. Причем представленные вещества размещаются по наружному диаметру втулки при одновременном погружении их в пресс форму в асептических условиях, с дальнейшим прессованием.
Устройство используется следующим образом.
В сформированное костное ложе вводиться внутрикостная пористая втулка в форме цилиндра из металлорезины (от 1 до 5) с запрессованной аутологичной костью или аллогенной костью, или ксеногенной костью, или гидроксиапатитом, или иммуномодуляторами (эстифан, алпизарин, ронколейкин и др.), или факторами роста (PDGF-тромбоцитарный фактор роста, TGF-трансформирующий фактор роста, IGF-инсулиноподобный фактор роста, VEGF-сосудисто-эндотелиальный фактор роста и др.), или морфогенетическими белками (костные морфогенетические протеины BMP-2,3,3В,4, CDMP, ОР-1 и др.), или тромбоплазмой на всю толщину втулки или наружную часть втулки, или внутреннею часть втулки; Или в качестве дополнения к запрессованной во втулку из металлорезины аутологичной кости или аллогенной кости, или ксеногенной кости, или гидроксиапатита, или иммуномодуляторов (эстифан, алпизарин, ронколейкин и др.),, или факторов роста (PDGF-тромбоцитарный фактор роста, TGF-трансформирующий фактор роста, IGF-инсулиноподобный фактор роста, VEGF-сосудисто-эндотелиальный фактор роста и др.),, или морфогенетических белков (костные морфогенетические протеины ВМР-2,3,3В,4, CDMP, ОР-1 и др.), или тромбоплазма, или высокомолекулярные соединения (повидон, ацетат целлюлозы, альгинат натрия и др.),, или синтетические полимеры (поливинол, полиэтиленгликоль и др.),, или полусинтетические полимеры (метилцеллюлоза, натрий-карбоксиметилцеллюлоза и др.), или биополимеры (коллаген, хитозан и др.), или антисептики (хлоргексидин биглюконата, фурацилин, хлорофиллипт и др.), или витамины (ретинол, токоферол, тиамин и др.), или антибиотики (линкомицина, пенициллин, тетрациклин и др.), или многоатомные спирты (глицерин, сорбит, ксилит и др.), или жирные кислоты (омега-3, омега-6, омега-9 и др.), отдельно или в комбинации друг с другом.
Внутрикостная пористая втулка в форме цилиндра из металлорезины (от 1 до 5) с запрессованными перечисленными вариантами вводиться без металлического стержня. При помощи динамометрического ключа вкручивается металлический стержень до совпадения его верхней границы с гребнем альвеолярного отростка. Устанавливается формирователь десны.
Достижения технического результата подтверждены результатами клинических испытаний в клинике челюстно-лицевой хирургии Самарского государственного медицинского университета. При помощи вариантов данного устройства прооперировано 282 пациента с диагнозом - частичное отсутствие зубов на нижней и верхней челюстях.
У 5 пациентов было выполнено оперативное вмешательство - дентальная имплантация. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. Во всю толщину втулки из металлорезины запрессована аутологичная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 4 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во всю толщину втулок из металлорезины запрессована аллогенная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 3 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. Во всю толщину втулок из металлорезины запрессована ксеногенная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во всю толщину втулок из металлорезины запрессован гидроксиапатит. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. Во всю толщину втулок из металлорезины запрессован иммуномодулятор (эстифан). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 4 пациентов было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. Во всю толщину втулки из металлорезины запрессован фактор роста (TGF-трансформирующий фактор роста). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во всю толщину втулок из металлорезины запрессован морфогенетический белок (костный морфогенетический протеин ВМР-2). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. Во всю толщину втулок из металлорезины запрессована тромбоплазма. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В наружные части втулок из металлорезины запрессована аутологичная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. В наружные части втулок из металлорезины запрессована аллогенная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. В наружную часть втулки из металлорезины запрессована ксеногенная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 3 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В наружные части втулок из металлорезины запрессован гидроксиапатит. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 4 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В наружные части втулок из металлорезины запрессован иммуномодулятор (алпизарин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 5 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. В наружные части втулок из металлорезины запрессован фактор роста (IGF-инсулиноподобный фактор роста). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. В наружную часть втулки из металлорезины запрессован морфогенетический белок (ВМР-3). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В наружные части втулок из металлорезины запрессована тромбоплазма. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во внутренние части втулки из металлорезины запрессована аутологичная кость. При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. Во внутренние части втулок из металлорезины запрессована аллогенная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 4 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во внутренние части втулки из металлорезины запрессована ксеногенная кость. При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. Во внутренние части втулок из металлорезины запрессован гидроксиапатит. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во внутренние части втулок из металлорезины запрессован иммуномодулятор (алпизарин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во внутренние части втулок из металлорезины запрессован фактор роста (VEGF-сосудисто-эндотелиальный фактор). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 3 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. Во внутренние части втулок из металлорезины запрессован морфогенетический белок (ВМР-3). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. Во внутреннею часть втулки из металлорезины запрессована тромбоплазма. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины аутологичной кости включено высокомолекулярное соединение (ацетат целлюлозы). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины аутологичной кости включен синтетический полимер (поливинол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины аутологичной кости включен полусинтетический полимер (метилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины аутологичной кости включен биополимер (коллаген). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины аутологичной кости включен антисептик (0,06% p-p хлоргексидина биглюконата). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины аутологичной кости включены витамин (ретинол). При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины аутологичной кости включены антибиотик (Линкомицин). При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. В качестве дополнения к запрессованной во втулки из металлорезины аутологичной кости включен многоатомный спирт (глицерин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины аутологичной кости включена жирная кислота (омега-3). При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины аллогенной кости включено высокомолекулярное соединение (повидон). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины аллогенной кости включен синтетический полимер (полиэтиленгликоль). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины аллогенной кости включен полусинтетический полимер (натрий-карбоксиметилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины аллогенной кости включен биополимер (хитозан). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины аллогенной кости включен антисептик (фурацилин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины аллогенной кости включен витамин (токоферол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. В качестве дополнения к запрессованной во втулку из металлорезины аллогенной кости включен антибиотик (ампициллин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины аллогенной кости включен многоатомный спирт (сорбит). При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины аллогенной кости включена жирная кислота (омега-6). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины ксеногенной кости включено высокомолекулярное соединение (альгинат натрия). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины ксеногенной кости включен синтетический полимер (полиэтиленгликоль). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины ксеногенной кости включен полусинтетический полимер (метилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины ксеногенной кости включен биополимер (коллаген). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины ксеногенной кости включен антисептик (хлорофиллипт). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В. качестве дополнения к запрессованной во втулки из металлорезины ксеногенной кости включен витамин (тиамин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. В качестве дополнения к запрессованной во втулку из металлорезины ксеногенной кости включен антибиотик (тетрациклин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины ксеногенной кости включен многоатомный спирт (ксилит). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины ксеногенной кости включена жирная кислота (омега-9). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины гидроксиапатиту включено высокомолекулярное соединение (повидон). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины гидроксиапатиту включен синтетический полимер (полиэтиленгликоль). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплнататов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины гидроксиапатиту включен полусинтетический полимер (метилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины гидроксиапатиту включен биополимер (хитозан). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины гидроксиапатиту включен антисептик (p-p 0,02% фурациллина). При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины гидроксиапатиту включен витамин (токоферол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. В качестве дополнения к запрессованному во втулки из металлорезины гидроксиапатиту включен антибиотик (цефтриаксон). При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины гидроксиапатиту включен многоатомный спирт (ксилит). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины гидроксиапатиту включена жирная кислота (омега-3). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины иммуномодулятору (эстифан), включено высокомолекулярное соединение (ацетат целлюлозы). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины иммуномодулятору (алпизарин), включен синтетические полимер (полиэтиленгликоль). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины иммуномодулятору (ронколейкин), включен полусинтетический полимер (натрий-карбоксиметилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. В качестве дополнения к запрессованному во втулку из металлорезины иммуномодулятору (эстифан), включен биополимер (коллаген). При помощи динамометрического ключа были вкручены металлические до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины иммуномодулятору (алпизарин), включен антисептик (хлорофиллипт). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины иммуномодулятору (ронколейкин), включен витамин (ретинол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины иммуномодулятору (эстифан), включен антибиотик (линкомицин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины иммуномодулятору (алпизарин), включен многоатомный спирт (глицерин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины иммуномодулятору (ронколейкин), включена жирная кислота (омега-3). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. В качестве дополнения к запрессованному во втулки из металлорезины фактора роста (PDGF-тромбоцитарный фактор) включено высокомолекулярное соединение (повидон). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины фактора роста (TGF-трансформирующий фактор) включен синтетический полимер (поливинол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины фактора роста (IGF-инсулиноподобный фактор) включен полусинтетический полимер (метилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины фактора роста (VEGF-сосудисто-эндотелиальный фактор) включен биополимер (хитозан). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины фактора роста (PDGF-тромбоцитарный фактор) включен антисептик (0,06% p-p хлоргексидина биглюконата). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины фактора роста (TGF-трансформирующий фактор) включен витамин (токоферол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины фактора роста (VEGF-сосудисто-эндотелиальный фактор) включен антибиотик (тетрациклин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины фактора роста (PDGF-тромбоцитарный фактор) включен многоатомный спирт (глицерин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины фактора роста (TGF-трансформирующий фактор) включена жирная кислота (омега-6). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины морфогенетическому белку (ВМР-2) включено высокомолекулярное соединение (повидон). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины морфогенетическому белку (ВМР-3), включен синтетический полимер (поливинол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины морфогенетическому белку (ВМР-3В) включен полусинтетический полимер (метилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины морфогенетическому белку (ВМР-4) включен биополимер (коллаген). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. В качестве дополнения к запрессованному во втулку из металлорезины морфогенетическому белку (CDMP) включен антисептик (хлорофиллипт). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. В качестве дополнения к запрессованному во втулку из металлорезины морфогенетическому белку (ОР-1) включен витамин (токоферол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованному во втулки из металлорезины морфогенетическому белку (ВМР-2) включен антибиотик (линкомицин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованному во втулки из металлорезины морфогенетическому белку (ВМР-3) включен многоатомный спирт (глицерин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованному во втулки из металлорезины морфогенетическому белку (BMP-3) включена жирная кислота (омега-6). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины тромбоплазмы включено высокомолекулярное соединение (повидон). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины тромбоплазмы включен синтетический полимер (полиэтиленгликоль). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины тромбоплазмы включен полусинтетический полимер (метилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины тромбоплазмы включен биополимер (коллаген). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины тромбоплазмы включен антисептик (0,02% p-p фурацилина). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. В качестве дополнения к запрессованной во втулки из металлорезины тромбоплазмы включен витамин (тиамин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины тромбоплазмы включен антибиотик (пенициллин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. В качестве дополнения к запрессованной во втулки из металлорезины тромбоплазмы включен многоатомные спирт (сорбит). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация четырех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. В качестве дополнения к запрессованной во втулки из металлорезины тромбоплазмы включена жирная кислота (омега-9). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 4 пациентов было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во втулки из металлорезины отдельно запрессована аутологичная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 3 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. Во втулки из металлорезины отдельно запрессована аллогенная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины отдельно запрессована ксеногенная кость. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. Во втулки из металлорезины отдельно запрессован гидроксиапатит. При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во втулки из металлорезины отдельно запрессован иммуномодулятор (ронколейкин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины отдельно запрессованы фактор роста (TGF-трансформирующий фактор). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во втулки из металлорезины отдельно запрессованы морфогенетический белок (CDMP). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 5 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины отдельно запрессовано высокомолекулярное соединение (ацетат целлюлозы). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во втулки из металлорезины отдельно запрессован синтетический полимер (полиэтиленгликоль). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 3 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины отдельно запрессован полусинтетический полимер (метилцеллюлоза). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 3 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во втулки из металлорезины отдельно запрессован биополимер (хитозан). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины отдельно запрессован антисептик (хлорофиллипт). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. Во втулки из металлорезины отдельно запрессован витамин (токоферол). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 3 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины отдельно запрессован антибиотик (линкомицин). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулок в форме цилиндра из металлорезины. Во втулки из металлорезины отдельно запрессован многоатомный спирт (ксилит). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. Во втулку из металлорезины отдельно запрессована жирная кислота (омега-6). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 120 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины в комбинации друг с другом запрессованы аутологичная кость, аллогенная кость, ксеногенная кость, гидроксиапатит, иммуномодулятор (ронколейкин), факторы роста (TGF-трансформирующий фактор), морфогенетический белок (ВМР-2), высокомолекулярное соединение (ацетат целлюлозы), синтетический полимер (поливинол), полусинтетические полимер (метилцеллюлоза), биополимер (коллаген), антисептик (хлорофиллипт), витамин (тиамин), антибиотик (цефтриаксон), многоатомный спирт (глицерин), жирная кислота (омега-6). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введена внутрикостная пористая втулка в форме цилиндра из металлорезины. Во втулку из металлорезины в комбинации друг с другом запрессованы аутологичная кость, аллогенная кость, ксеногенная кость, гидроксиапатит, иммуномодулятор (эстифан), фактор роста (IGF-инсулиноподобный фактор), морфогенетический белок (ВМР-3), высокомолекулярное соединение (повидон), синтетический полимер (полиэтиленгликоль), полусинтетический полимер (натрий-карбоксиметилцеллюлоза), биополимер (хитозан), антисептик (0.06% p-p хлоргексидина биглюконата), витамин (токоферол), антибиотик (ампициллин), многоатомный спирт (сорбит), жирная кислота (омега-9). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 2 внутрикостные пористые втулки в форме цилиндра из металлорезины. Во втулки из металлорезины в комбинации друг с другом запрессованы аутологичная кость, аллогенная кость, ксеногенная кость, гидроксиапатит, иммуномодулятор (алпизарин), фактор роста (VEGF-сосудисто-эндотелиальный фактор), морфогенетический белок (CDMP), высокомолекулярное соединение (ацетат целлюлозы), синтетический полимер (полиэтиленгликоль), полусинтетический полимер (метилцеллюлоза), биополимеры (коллаген), антисептик (хлорофиллипт), витамин (тиамин), антибиотик (линкомицин), многоатомный спирт (ксилит), жирная кислота (омег-9). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 3 внутрикостные пористые втулки в форме цилиндра из металлорезины. Во втулки из металлорезины в комбинации друг с другом запрессованы аутологичная кость, аллогенная кость, ксеногенная кость, гидроксиапатит, иммуномодулятор (ронколейкин), фактор роста (VEGF-сосудисто-эндотелиальный фактор), морфогенетический белок (ОР-1), высокомолекулярное соединение (альгинат натрия), синтетический полимер (полиэтиленгликоль), полусинтетические полимер (натрий-карбоксиметилцеллюлоза), биополимер (коллаген), антисептик (раствор фурацилина), витамин (тиамин), антибиотик (тетрациклин), многоатомный спирт (глицерин), жирная кислота (омега-6). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 2 пациентов было выполнено оперативное вмешательство - дентальная имплантация двух имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 4 внутрикостные пористые втулки в форме цилиндра из металлорезины. Во втулки из металлорезины в комбинации друг с другом запрессованы аутологичная кость, аллогенная кость, ксеногенная кость, гидроксиапатит, иммуномодулятор (алпизарин), фактор роста (IGF-инсулиноподобный фактор), морфогенетические белки (BMP-2,3), высокомолекулярное соединение (ацетат целлюлозы), синтетический полимер (полиэтиленгликоль), полусинтетический полимер (метилцеллюлоза), биополимер (хитозан), антисептик (p-p хлоргексидина биглюконата), витамин (токоферол), антибиотик (линкомицин), многоатомны спирт (глицерин), жирные кислоты (омега-6,9). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
У 1 пациента было выполнено оперативное вмешательство - дентальная имплантация трех имплантатов. Пациентам под местной анестезией Sol. Ultracaini D.S. - 1,8 ml., произведены разрезы слизистой оболочки полости рта, скелетированы альвеолярные отростки и альвеолярные части челюстей, при помощи фрез сформированы костные ложа. В сформированные костные ложа введены 5 внутрикостных пористых втулки в форме цилиндра из металлорезины. Во втулки из металлорезины в комбинации друг с другом запрессованы аутологичная кость, аллогенная кость, ксеногенная кость, гидроксиапатит, иммуномодуляторы (алпизарин, ронколейкин), факторы роста (IGF-инсулиноподобный фактор, VEGF-сосудисто-эндотелиальный фактор), морфогенетический белок (CDMP), высокомолекулярное соединение (повидон), синтетический полимер (полиэтиленгликоль), полусинтетический полимер (метилцеллюлоза), биополимер (коллаген), антисептик (хлорофиллипт), витамин (тиамин), антибиотик (линкомицин), многоатомный спирт (сорбитол), жирная кислота (омега-3). При помощи динамометрического ключа были вкручены металлические стержни до совпадения их с верхними границами альвеолярных отростков и частей. Установлены формирователи десны. После завершения остеоинтеграции имплантатов установлены протезы зубов. Положительный эффект от использования предложенного имплантата выражается в том, что он обеспечивает демпферные свойства, остеоиндуктивный потенциал, биологическую совместимость и биологическую активность конструкции, первичную стабильность.
Положительный эффект от использования предложенного имплантата в виде различных альтернатив выражается в том, что он обеспечивает демпферные свойства, остеоиндуктивный потенциал, биологическую совместимость и биологическую активность конструкции, первичную стабильность. Предлагаемая модель может использоваться в стоматологической имплантологии в отделениях челюстно-лицевой хирургии и поликлинических стоматологических учреждениях.
ИСТОЧНИКИ ИНФОРМАЦИИ
1. Патент РФ на изобретение №2405497 от 10.12.2010, заявка №2009137994/14, от 15.10.2009
2. Патент РФ №129802 от 10.07.2013, заявка №2012153494/14, 12.12.2012
3. Заявка на изобретение №2008137111/14, 17.09.2008
4. Патент РФ на полезную модель №125460 от 10.03.2013, заявка №2012131042/14, 20.07.2012